СПОСОБ ПОЛУЧЕНИЯ УГЛЕРОДНОГО НАПОЛНИТЕЛЯ ЭЛЕКТРОПРОВОДНЫХ РЕЗИНОВЫХ ВУЛКАНИЗАТОВ

2
3
x
y
Способ получения углеродного наполнителя электропроводных резиновых вулканизатов, включающий термокаталитический пиролиз, охлаждение и фракционирование на молекулярных ситах, отличающийся тем, что в составе резиновой смеси для вулканизации в качестве углеродного наполнителя используют углеродное вещество волокнистой структуры, полученное термокаталитическим пиролизом газового конденсата из системы очистки природного газа на компрессорной станции магистрального газопровода, в условиях контакта с железооксидным катализатором FеО при атмосферном давлении и температуре 600-700°С, объемной скорости подачи сырья 25 мл/мин в течение 5 ч, с последующим охлаждением до 20°С и отсевом фракции 50-150 мкм путем фракционирования образовавшейся углеродной массы на молекулярных ситах, при этом вулканизацию проводят при 150°С в течение 20 мин, а в качестве резиновой смеси для вулканизации используют состав, содержащий, мас. %: каучук марки СКН-18 - 40, полисульфидный ускоритель вулканизации Уcк-S-Zn-S-Уск - 12, дибутилфталат - 1, диамин - 1, фталевый ангидрид - 1, углеродное вещество - 40, регенерат - 5, после чего готовый резиновый вулканизат подвергают дополнительной термообработке в термостате при 250°С в течение 3 ч.